그래핀 의 전구체 인 1 , 2 , 3 , 4 - Tetraphenylnaphthalene ( TPN ) 이 용해 된 클로로포름 용액 ( 20 mg TPN / 1 ml CF ) 을 SiO 2 / Si 기판 위 에 스핀 코팅 장비 를 이용 하 여 2 , 000 rpm , 60 sec 조건 으로 약 10 - 20 nm 두께 를 지니 는 얇 은 박막 을 형성 하 여 SiO 2 / Si 기판 / TPN 을 제조 하 였 다 .